СПОСОБ ПОЛУЧЕНИЯ СОЕДИНЕНИЯ ФОРМУЛЫ RSH ПУТЕМ ГИДРОСУЛЬФУРИЗАЦИИ

1. Способ получения соединения формулы RSH, где R представляет собой алкильную группу, посредством газофазной каталитической реакции сероводорода с соединением формулы ROH в присутствии твердого катализатора, характеризующийся тем, что реакцию проводят в присутствии катализатора, который содержит или состоит из одного или нескольких чистых или смешанных оксидов редкоземельных элементов, одного или нескольких чистых или смешанных сульфидов редкоземельных элементов или одного или нескольких чистых или смешанных оксисульфидов редкоземельных элементов, при условии, что, когда редкоземельный элемент представляет собой лантан, указанный катализатор представляет собой смешанный оксид лантана и по меньшей мере одного металла, выбранного из редкоземельных элементов или нет, и когда редкоземельный элемент представляет собой церий, указанный катализатор нанесен на подложку.
2. Способ получения по п. 1, характеризующийся тем, что катализатор выбран из одного или нескольких смешанных оксидов нескольких редкоземельных элементов, одного или нескольких смешанных оксидов одного или нескольких редкоземельных элементов и по меньшей мере одного другого металла, который не является редкоземельным, одного или нескольких смешанных сульфидов нескольких редкоземельных элементов, одного или нескольких смешанных сульфидов одного или нескольких редкоземельных элементов и по меньшей мере одного другого металла, который не является редкоземельным, одного или нескольких оксисульфидов нескольких редкоземельных элементов, одного или нескольких смешанных оксисульфидов одного или нескольких редкоземельных элементов и по меньшей мере одного другого метала, который не является редкоземельным, и смесей указанных смешанных оксидов, смешанных сульфидов и смешанных оксисульфидов.
3. Способ получения по п. 1 или 2, характеризующийся тем, что указанный метал, который не является редкоземельным, представляет собой цирконий.
4. Способ получения по любому из пп. 1-3, характеризующийся тем, что катализатор содержит один или несколько оксидов металлов, отличных от редкоземельных.
5. Способ получения по любому из пп. 1-4, характеризующийся тем, что катализатор нанесен на подложку.
6. Способ получения по любому из пп. 1-5, характеризующийся тем, что катализатор нанесен на подложку оксида алюминия, который предварительно обрабатывают или нет.
7. Способ получения по любому из пп. 1-6, характеризующийся тем, что метантиол получают каталитической гидросульфуризацией метанола в газовой фазе посредством реакции с сероводородом.
8. Способ получения по любому из пп. 1-7, характеризующийся тем, что катализатор содержит или состоит из смешанных оксидов лантана, церия, неодима и циркония, где доли оксидов циркония и церия являются преобладающими.
9. Способ получения по любому из пп. 1-7, характеризующийся тем, что катализатор содержит или состоит из оксида церия и нанесен в диапазонах от 0,1 до 50 мас.%, предпочтительно от 0,5 до 30%, на подложку оксида алюминия, насыщенного калием, содержание которого составляет от 0,1 до 20 мас.%, предпочтительно от 0,5 до 10 % и более предпочтительно от 0,5 до 5 %.
10. Способ получения по любому из пп. 1-9, характеризующийся тем, что молярное соотношение между сероводородом и соединением ROH составляет от 0,5 до 20, предпочтительно от 1 до 15 и более предпочтительно от 1 до 10.
11. Способ получения по любому из пп. 1-10, характеризующийся тем, что реакцию осуществляют при температуре от 200 до 450°C, предпочтительно от 250 до 420°C и более предпочтительно от 275 до 400°C, предпочтительно под давлением от 2 до 20 бар, предпочтительно от 5 до 15 бар и более предпочтительно от 7 до 14 бар, и время контакта соединения ROH с катализатором составляет от 0,1 до 60 с.
12. Способ получения по любому из пп. 1-11, характеризующийся тем, что в результате реакции получают диметилсульфид, и тем, что дополнительно осуществляют реакцию каталитического превращения указанного диметилсульфида в метантиол.